(57)【要約】【課題】  折り畳み等により圧縮されても、使用時には短時間で回復し、保温性に優れ、快適な使用感を有し、且つ羽毛布団より安価である布団及び就寝用掛け布団を提供する。【解決手段】  本考案の布団は、織物製包袋と、充填されたわたとを備え、わたを構成する繊維の径が０．１〜１デニール（特に０．５〜０．８５デニール）であり、且つ目付量が２５０〜８５０ｇ／ｍ２（特に４５０〜８５０ｇ／ｍ２）である。また、本考案の就寝用掛け布団は、織物製包袋と、充填されたわたとを備え、わたは合成繊維により構成され、合成繊維の径が０．１〜１デニール（特に０．５〜０．８５デニール）であり、且つ目付量が２５０〜８５０ｇ／ｍ２（特に４５０〜８５０ｇ／ｍ２）である。【選択図】  図１
0003115901.tif 000002
【実用新案登録請求の範囲】
【請求項１】
織物製包袋と、該織物製包袋に収納されているわたとを備える布団において、
該わたを構成する繊維の径が０．１〜１デニールであり、且つ目付量が２５０〜８５０ｇ／ｍ２であることを特徴とする布団。
【請求項２】
上記径が０．５〜０．８５デニールである請求項１に記載の布団。
【請求項３】
上記目付量が４５０〜８５０ｇ／ｍ２である請求項２に記載の布団。
【請求項４】
厚さが４０〜１５０ｍｍである請求項３に記載の布団。
【請求項５】
掛け布団である請求項１乃至４のうちのいずれか１項に記載の布団。
【請求項６】
上記布団を１２折りに折り畳み、上面を押圧して折り畳み時の厚さの１５％となる厚さまで圧縮して７日間保持し、その後、開放した場合に、開放から１５分後の厚さの回復率が８０％以上である請求項１乃至５のうちのいずれか１項に記載の布団。
【請求項７】
上記圧縮と上記開放とを５回繰り返した場合の回復率が８０％以上である請求項６に記載の布団。
【請求項８】
上記回復率が９０％以上である請求項６又は７に記載の布団。
【請求項９】
上記繊維が合成繊維である請求項１乃至８のうちのいずれか１項に記載の布団。
【請求項１０】
上記合成繊維がポリエステル繊維である請求項９に記載の布団。
【請求項１１】
上記わたは、径が０．１〜１デニールの繊維と、径が１．１〜１０デニールの繊維とを用いて製造され、径が０．１〜１デニールの繊維と、径が１．１〜１０デニールの繊維との合計を１００質量％とした場合に、径が１．１〜１０デニールの繊維は４０質量％以下である請求項１乃至１０のうちのいずれか1項に記載の布団。
【請求項１２】
織物製包袋と、該織物製包袋に収納されているわたとを備える就寝用掛け布団において、
該わたは合成繊維により構成され、該合成繊維の径が０．１〜１デニールであり、且つ目付量が２５０〜８５０ｇ／ｍ２であることを特徴とする就寝用掛け布団。
【請求項１３】
上記径が０．５〜０．８５デニールである請求項１２に記載の就寝用掛け布団。
【請求項１４】
上記目付量が４５０〜８５０ｇ／ｍ２である請求項１３に記載の就寝用掛け布団。
【請求項１５】
厚さが４０〜１５０ｍｍである請求項１４に記載の就寝用掛け布団。
【請求項１６】
上記就寝用掛け布団を１２折りに折り畳み、上面を押圧して折り畳み時の厚さの１５％となる厚さまで圧縮して７日間保持し、その後、開放した場合に、開放から１５分後の厚さの回復率が８０％以上である請求項１２乃至１５のうちのいずれか１項に記載の就寝用掛け布団。
【請求項１７】
上記圧縮と上記開放とを５回繰り返した場合の回復率が８０％以上である請求項１６に記載の就寝用掛け布団。
【請求項１８】
上記回復率が９０％以上である請求項１６又は１７に記載の就寝用掛け布団。
【請求項１９】
上記合成繊維がポリエステル繊維である請求項１２乃至１８のうちのいずれか1項に記載の就寝用掛け布団。
【請求項２０】
上記わたは、径が０．１〜１デニールの繊維と、径が１．１〜１０デニールの繊維とを用いて製造され、径が０．１〜１デニールの繊維と、径が１．１〜１０デニールの繊維との合計を１００質量％とした場合に、径が１．１〜１０デニールの繊維は４０質量％以下である請求項１２乃至１９のうちのいずれか1項に記載の就寝用掛け布団。
【請求項２１】
織物製包袋と、該織物製包袋に収納されているわたとを備える就寝用掛け布団において、
該わたはポリエステル繊維により構成され、該ポリエステル繊維の径が０．５〜０．８５デニールであり、且つ目付量が４５０〜８５０ｇ／ｍ２であり、
１２折りに折り畳み、上面を押圧して折り畳み時の厚さの１５％となる厚さまで圧縮して７日間保持し、その後、開放した場合に、開放から１５分後の厚さの回復率が８０％以上であることを特徴とする就寝用掛け布団。
【請求項２２】
厚さが４０〜１５０ｍｍである請求項２１に記載の就寝用掛け布団。
【請求項２３】
上記圧縮と上記開放とを５回繰り返した場合の回復率が８０％以上である請求項２１又は２２に記載の就寝用掛け布団。
【請求項２４】
上記回復率が９０％以上である請求項２１乃至２３のうちのいずれか１項に記載の就寝用掛け布団。
【請求項２５】
上記わたは、径が０．５〜０．８５デニールの繊維と、径が０．９５〜１０デニールの繊維とを用いて製造され、径が０．５〜０．８５デニールの繊維と、径が０．９５〜１０デニールの繊維との合計を１００質量％とした場合に、径が０．９５〜１０デニールの繊維は４０質量％以下である請求項２１乃至２４のうちのいずれか１項に記載の就寝用掛け布団。
【考案の詳細な説明】
【技術分野】
【０００１】
本考案は、布団及び就寝用掛け布団に関する。更に詳しくは、本考案は、軽量で、且つ圧縮し、その後、押圧力を除いた場合に、厚さが短時間で十分に回復する布団及び就寝用掛け布団に関する。
本考案は、目付量が多く、十分な厚さを有する春秋冬布団、特に、冬期、就寝に用いる掛け布団等において利用することができる。
【背景技術】
【０００２】
従来より、綿わた等の天然繊維からなるわた、ポリエステル繊維等の合成繊維からなる綿、及び羽毛等が織物製の包袋に充填された就寝用の掛け布団等の布団が知られている。これらのうちで羽毛は、その小羽枝が相互に絡み合うことなく反発し合う性質を有するため、捩れ及び型崩れ等を生じることがない。従って、羽毛布団（例えば、特許文献１参照。）は、折り畳んであっても、使用時には瞬時に形状が回復し、この折り畳みと使用とを繰り返しても、何時までも嵩高さ、弾力性及び保温性等が失われることがない。そのため、特に就寝用の布団である場合に、（１）軽量で体型に沿って変形し易く、寝心地がよい、（２）高温、高湿の季節であっても、わたを充填した布団に比べて蒸れない、（３）肌触りがよく、柔らかい感触で、快適な使用感である、等の長所を有している。
一方、例えば、径が６デニール程度の繊維からなるわたが充填された従来の布団は、圧縮したときの回復性に劣り、使用感も必ずしもよくないことがあった。また、就寝用の掛け布団である場合、使用時に布団と就寝者との間に空隙が生じ（図２参照）、保温性も十分ではないことがあった。
【０００３】
【特許文献１】特開２００４−９７５６０号公報
【考案の開示】
【考案が解決しようとする課題】
【０００４】
しかし、羽毛布団は高価であるため、より安価で、且つ羽毛布団と同様に軽量であり、折り畳み等により圧縮されても、使用時には短時間で回復し、保温性に優れ、柔らかい感触で快適な使用感を有する就寝用の掛け布団等の布団が望まれている。
【０００５】
本考案は、上記の実情に鑑みてなされたものであって、羽毛布団と同様に軽量であり、折り畳み等により圧縮されても、使用時には短時間で回復し、保温性に優れ、柔らかい感触で快適な使用感を有し、且つ羽毛布団より安価である布団及び就寝用掛け布団を提供することを課題とする。
【課題を解決するための手段】
【０００６】
本考案は、以下のとおりである。
１．織物製包袋と、該織物製包袋に収納されているわたとを備える布団において、
該わたを構成する繊維の径が０．１〜１デニールであり、且つ目付量が２５０〜８５０ｇ／ｍ２であることを特徴とする布団。
２．上記径が０．５〜０．８５デニールである上記１．に記載の布団。
３．上記目付量が４５０〜８５０ｇ／ｍ２である上記２．に記載の布団。
４．厚さが４０〜１５０ｍｍである上記３．に記載の布団。
５．掛け布団である上記１．乃至４．のうちのいずれか１項に記載の布団。
６．上記布団を１２折りに折り畳み、上面を押圧して折り畳み時の厚さの１５％となる厚さまで圧縮して７日間保持し、その後、開放した場合に、開放から１５分後の厚さの回復率が８０％以上である上記１．乃至５．のうちのいずれか１項に記載の布団。
７．上記圧縮と上記開放とを５回繰り返した場合の回復率が８０％以上である上記６．に記載の布団。
８．上記回復率が９０％以上である上記６．又は７．に記載の布団。
９．上記繊維が合成繊維である上記１．乃至８．のうちのいずれか１項に記載の布団。
１０．上記合成繊維がポリエステル繊維である上記９．に記載の布団。
１１．上記わたは、径が０．１〜１デニールの繊維と、径が１．１〜１０デニールの繊維とを用いて製造され、径が０．１〜１デニールの繊維と、径が１．１〜１０デニールの繊維との合計を１００質量％とした場合に、径が１．１〜１０デニールの繊維は４０質量％以下である上記１．乃至１０．のうちのいずれか1項に記載の布団。
１２．織物製包袋と、該織物製包袋に収納されているわたとを備える就寝用掛け布団において、
該わたは合成繊維により構成され、該合成繊維の径が０．１〜１デニールであり、且つ目付量が２５０〜８５０ｇ／ｍ２であることを特徴とする就寝用掛け布団。
１３．上記径が０．５〜０．８５デニールである上記１２．に記載の就寝用掛け布団。
１４．上記目付量が４５０〜８５０ｇ／ｍ２である上記１３．に記載の就寝用掛け布団。
１５．厚さが４０〜１５０ｍｍである上記１４．に記載の就寝用掛け布団。
１６．上記就寝用掛け布団を１２折りに折り畳み、上面を押圧して折り畳み時の厚さの１５％となる厚さまで圧縮して７日間保持し、その後、開放した場合に、開放から１５分後の厚さの回復率が８０％以上である上記１２．乃至１５．のうちのいずれか１項に記載の就寝用掛け布団。
１７．上記圧縮と上記開放とを５回繰り返した場合の回復率が８０％以上である上記１６．に記載の就寝用掛け布団。
１８．上記回復率が９０％以上である上記１６．又は１７．に記載の就寝用掛け布団。
１９．上記合成繊維がポリエステル繊維である上記１２．乃至１８．のうちのいずれか1項に記載の就寝用掛け布団。
２０．上記わたは、径が０．１〜１デニールの繊維と、径が１．１〜１０デニールの繊維とを用いて製造され、径が０．１〜１デニールの繊維と、径が１．１〜１０デニールの繊維との合計を１００質量％とした場合に、径が１．１〜１０デニールの繊維は４０質量％以下である上記１２．乃至１９．のうちのいずれか1項に記載の就寝用掛け布団。
２１．織物製包袋と、該織物製包袋に収納されているわたとを備える就寝用掛け布団において、
該わたはポリエステル繊維により構成され、該ポリエステル繊維の径が０．５〜０．８５デニールであり、且つ目付量が４５０〜８５０ｇ／ｍ２であり、
１２折りに折り畳み、上面を押圧して折り畳み時の厚さの１５％となる厚さまで圧縮して７日間保持し、その後、開放した場合に、開放から１５分後の厚さの回復率が８０％以上であることを特徴とする就寝用掛け布団。
２２．厚さが４０〜１５０ｍｍである上記２１．に記載の就寝用掛け布団。
２３．上記圧縮と上記開放とを５回繰り返した場合の回復率が８０％以上である上記２１．又は２２．に記載の就寝用掛け布団。
２４．上記回復率が９０％以上である上記２１．乃至２３．のうちのいずれか１項に記載の就寝用掛け布団。
２５．上記わたは、径が０．５〜０．８５デニールの繊維と、径が０．９５〜１０デニールの繊維とを用いて製造され、径が０．５〜０．８５デニールの繊維と、径が０．９５〜１０デニールの繊維との合計を１００質量％とした場合に、径が０．９５〜１０デニールの繊維は４０質量％以下である上記２１．乃至２４．のうちのいずれか１項に記載の就寝用掛け布団。
【考案の効果】
【０００７】
本考案の布団及び就寝用掛け布団は、軽量であり、折り畳み等により圧縮されても、使用時には短時間で回復し、保温性に優れ、柔らかい感触で快適な使用感を有する（図１参照）。また、羽毛布団に比べて安価である。
更に、わたを構成する繊維の径が０．５〜０．８５デニールである場合は、より軽量で、且つ柔らかい感触の布団及び就寝用掛け布団とすることができる。
また、目付量が４５０〜８５０ｇ／ｍ２である場合は、あい用布団及び冬用布団、特に冬用布団として有用である。
更に、厚さが４０〜１５０ｍｍである場合も、あい用布団及び冬用布団として有用である。
また、布団を１２折りに折り畳み、上面を押圧して折り畳み時の厚さの１５％となる厚さまで圧縮して７日間保持し、その後、開放した場合に、開放から１５分後の厚さの回復率が８０％以上である場合は、保温性に優れ、柔らかい感触で快適な使用感を有する布団及び就寝用掛け布団とすることができる。
更に、圧縮と開放とを５回繰り返した場合の回復率が８０％以上である場合は、長期に渡って、保温性に優れ、柔らかい感触で快適な使用感を有する布団及び就寝用掛け布団とすることができる。
また、回復率が９０％以上である場合は、より優れた保温性と快適な使用感とを併せて有する布団、特に就寝用掛け布団とすることができる。
更に、繊維が合成繊維である場合は、埃がたたず衛生的であり、アレルギー性も低い。
また、合成繊維がポリエステル繊維である場合は、圧縮時により回復し易く、高い回復率が長期に渡って維持される。
更に、わたが、径が０．１〜１デニールの繊維又は径が０．５〜０．８５デニールの繊維と、径が１．１〜１０デニールの繊維又は径が０．９５〜１０デニールの繊維とを用いて製造され、径が０．１〜１デニールの繊維又は０．５〜０．８５デニールの繊維と、径が１．１〜１０デニールの繊維又は径が０．９５〜１０デニールの繊維との合計を１００質量％としたときに、径が１．１〜１０デニールの繊維又は径が０．９５〜１０デニールの繊維が４０質量％以下である場合は、カーディングが容易な低コストのわたを用いることで、より価格の低い布団及び就寝用掛け布団とすることができる。
【考案を実施するための最良の形態】
【０００８】
以下、本考案を、例えば、図１〜４を用いて詳しく説明する。
上記「布団」及び上記「就寝用掛け布団」は、織物製包袋と、この包袋に収納されているわたとを備える。
わたは織物製包袋に直接充填されて収納されていてもよいし、不織布等からなる中袋に充填され、この中袋が織物製包袋に填入されることで収納されていてもよい。
この布団としては、就寝時に用いる上記の就寝用掛け布団の他、就寝時に用いる敷き布団、炬燵用の掛け布団及び炬燵用の敷き布団等が挙げられる。
上記「織物製包袋」は、織物の所要箇所を縫製することにより袋状にしたものである。この織物は特に限定されず、混紡織物、交織織物及び高配織物のいずれも用いることができる。その風合い、地合い及び味等も取扱業者が感触がよいと判断するものを用いればよく、特に限定されない。また、その組織も特に限定されず、平織り組織、綾織り組織及び繻子織り組織等のいずれであってもよい。更に、織物に用いられている糸を構成する繊維の材質も特に限定されず、綿、麻及び絹等の天然繊維、並びにナイロン繊維、ポリエステル繊維及びアクリル繊維等のいずれであってもよい。
【０００９】
織物製包袋に収納されている上記「わた」を構成する繊維は、その径が０．１〜１デニールの極細繊維である。この繊維径は０．５〜０．８５デニールであることが好ましく、この範囲の繊維径であれば、より軽量で、且つより保温性に優れ、快適な使用感を有する布団とすることができる。また、掛け布団、特に就寝用掛け布団では、繊維径は０．５〜０．８５デニールであることが好ましく、この範囲の繊維径であれば、より軽量で、且つより保温性に優れ、快適な使用感を有する就寝用等の掛け布団とすることができる。
【００１０】
わたを構成する繊維の材質は特に限定されないが、天然繊維としては、綿及び羊毛等が用いられ、綿が用いられることが多い。合成繊維としては、ポリエステル繊維、アクリル繊維及びナイロン繊維等が用いられる。これらの合成繊維のうちでは、ポリエステル繊維及びアクリル繊維、特にポリエステル繊維が用いられることが多い。合成繊維を用いて製造されたわたは、夾雑物がなく、外観も純白で美しく、毛足が長く、強力も大きいため好ましい。また、この合成繊維は一般に静電気を生じ易いため、織物製包袋の織目及び縫い目から包袋の外面に突き出すことがある。これを防止するため、カーディングして中わたとした後、この中わたに噴霧器等により合成樹脂を僅かに吹き付けることもできる。この操作により布団わたとしての弾力性を高めることもできる。
【００１１】
わたを構成する繊維は、常法によりシリコン油剤により処理されていてもよい。このシリコン処理により繊維間の反発力が強くなり、嵩高い布団とすることができ、より柔らかい感触を有する布団とすることができる。更に、わたを構成する繊維には、カールが付されていてもよい。繊維にカールが付されていることで布団の嵩を高めることができる。尚、このカールにより特に初期の嵩を高めることができるが、後記の回復率が低下することがあるため、嵩高さと回復率とを併せて勘案し、必要に応じてカールを付すことが好ましい。
【００１２】
布団は、その目付量が２５０〜８５０ｇ／ｍ２であり、この目付量は４５０〜８５０ｇ／ｍ２であることが好ましい。目付量が２５０〜８５０ｇ／ｍ２であれば、あい布団及び冬布団として用いることができる。また、目付量が４５０〜８５０ｇ／ｍ２であれば、冬布団として用いることができ、特に冬用の就寝用掛け布団として用いた場合に、十分な保温力を有し、寒さで目を覚ますようなことがなく、安眠することができる。この目付量は、布団及び就寝用掛け布団の面積と重量とから算出することができる。更に、布団及び就寝用掛け布団の所定箇所から所要の面積部分、例えば、中心部から１ｍ×１ｍ＝１ｍ２の面積部分を切り出し、その重量を測定し、算出することもできる。
【００１３】
また、布団の厚さは特に限定されないが、４０〜１５０ｍｍとすることができる。厚さが４０ｍｍ以上であれば、あい布団及び冬布団として用いることができ、特に冬用の就寝用掛け布団として用いた場合に、十分な保温力を有するため、寒さで目を覚ますようなことがなく、安眠することができる。この厚さはスケール、ノギス等を用いて測定することができる。更に、布団及び就寝用掛け布団が薄物であるときは、所定枚数、例えば、３〜５枚を積み重ねて全体の厚さをスケール、ノギス等を用いて測定し、その厚さを積み重ねた枚数で除して１枚の厚さを算出することもできる。
【００１４】
本考案の布団及び就寝用掛け布団は、圧縮した場合に優れた回復性を有する。即ち、布団を１２折りに折り畳み、上面を押圧して折り畳み時の厚さの１５％となる厚さまで圧縮して７日間保持し、その後、開放した場合に、開放から１５分後の厚さの回復率が８０％以上である。この回復率は８５％以上とすることができ、特に就寝用掛け布団等である場合は９０％以上とすることができる。このように優れた回復率を有するため、折り畳んでおいた布団を使用する際に、厚さ等が短時間で回復し、柔らかい感触で、快適な使用感を有する。更に、折り畳みと使用とを繰り返した場合も、回復率の低下がなく、又は少なくとも回復率の低下が極めて少なく、柔らかい感触及び快適な使用感が維持される。
【００１５】
上記の回復率は、例えば、以下のようにして測定することができる。尚、図３では、就寝用の布団等の平面形状が長方形の布団を例としているが、炬燵用の掛け布団のうちの平面形状が正方形である掛け布団の場合も、同様の手順で折り畳み、同様にして回復率を測定するこができる。
先ず、布団を、図３（ａ）の矢印のように各々の破線に沿って長さ方向に三つ折りにする。その後、図３（ｂ）の矢印のように破線に沿って長さ方向の各々の端部からそれぞれ二つ折りする。次いで、図３（ｃ）の矢印のように破線に沿って長さ方向に更に二つ折りにする。このようにすることによって、図３（ｄ）のように、上面からみた場合に、折り畳む前の布団の略１／１２の大きさに折り畳まれることになる。
【００１６】
上記のように１２折りに折り畳まれた布団を、その上面から押圧して折り畳み時の厚さの１５％の厚さになるまで圧縮［（図４（ｂ）のＬ２ｍｍ／図４（ａ）のＬ１ｍｍ）×１００（％）］する。この場合、１２折りに折り畳まれた布団の上面の全面を均等に押圧し、例えば、図４（ｂ）のように布団全体を均等に圧縮することが好ましい。このように全体を均等に圧縮する方法としては、１２折りに折り畳まれた布団の上面と略同じ面積であり、且つ押圧により容易に変形しない材質、例えば、木材、金属及びプラスチック等からなるプレートを、上面に載置し、その後、その中央部を押圧し、プレートが傾斜しないようにしてする圧縮する方法等が挙げられる。
【００１７】
また、所定の厚さとなるまで圧縮した後、開放するまでの時間、即ち、圧縮を継続する時間は７日間である。本考案の布団及び就寝用掛け布団では、圧縮を７日間保持し、その後、開放した場合、この開放から１５分後の厚さの回復率は上記のように８０％以上となり、この回復率は、８５％以上、特に９０％とすることができる。また、圧縮と開放とを５回繰り返した場合も、回復率は８０％以上が維持され、この圧縮と開放とを繰り返したときの回復率も、８５％以上、特に９０％とすることができる。この圧縮と開放との繰り返しは連続的であってもよく、所定の間隔（例えば、１時間おき、１２時間おき、２４時間おき等）をおいて行ってもよい。更に、所定の間隔をおく場合、この間隔は一定でもよく、任意の異なる間隔でもよい。尚、圧縮と開放とを繰り返す場合の圧縮を継続する時間については上記と同様に７日間である。
この回復率は、開放後の厚さを圧縮前の厚さにより除して算出することができる。即ち、下記の式により算出することができる。
回復率（％）＝［(図４（ｃ）のＬ３ｍｍ／図４（ａ）のＬ１ｍｍ）×１００］
【００１８】
本考案の布団及び就寝用掛け布団には、所定の繊維径を有する極細繊維からなるわたが収納されているが、この極細繊維と、より大径の繊維とを用いて製造されたわたが収納されていてもよい。このより大径の繊維としては、径が１．１〜１０デニール、特に４〜８デニールの繊維（極細繊維の径が０．１〜１デニールの場合）又は径が０．９５〜１０デニール、特に３〜８デニールの繊維（極細繊維の径が０．５〜０．８５デニールの場合）が挙げられ、径が０．１〜１デニールの極細繊維又は径が０．５〜０．８５デニールの極細繊維と、径が１．１〜１０デニールの繊維又は径が０．９５〜１０デニールの繊維との合計を１００質量％とした場合に、径が１．１〜１０デニールの繊維又は径が０．９５〜１０デニールの繊維は４０質量％以下、特に３０質量％以下であることが好ましい。径が１．１〜１０デニールの繊維又は径が０．９５〜１０デニールの繊維を混用した場合、カーディングが容易であり、この繊維そのものが極細繊維より安価であることの他、カーディングが容易である等の理由でより低コストの布団及び就寝用掛け布団とすることができる。また、径が１．１〜１０デニールの繊維又は径が０．９５〜１０デニールの繊維が４０質量％以下であれば、この繊維からなるわたを混用することによる布団及び就寝用掛け布団の回復性等の優れた特性が低下することがなく、柔らかな感触等の風合いが損なわれることもない。
【００１９】
本考案の布団及び就寝用掛け布団は、織物製包袋及びこの包袋に収納されているわたの他、通常、キルティングを備える。このキルティングは、織物製包袋の表布と裏布及び充填されたわたが相互に大きく移動しないように刺子縫い等により固定するもので、これによりわたの偏在等が防止される。キルティングは、格子状及び波線状等の形状に形成することができ、特定の模様が描かれるように形成してもよい。また、布団及び就寝用掛け布団の使用感等を勘案して、所定部分に所定形状のキルティングを設けてもよいが、全面に均等に設けられることが多い。
【実施例】
【００２０】
以下、実施例によって本考案を具体的に説明する。
（１）就寝用掛け布団の製造
平織り組織を有するポリエステル繊維からなる織物を用いて、縦２２００ｍｍ、横１６００ｍｍの織物製包袋を作成した。また、径が０．７８デニールのポリエステル繊維を用いて作製されたわた１４００ｇを、織物製包袋に充填して収納し、縦２１００ｍｍ、横１５００ｍｍ、目付量４４４ｇ／ｍ２、厚さ４０ｍｍの冬期に用いる就寝用掛け布団を製造した。
【００２１】
（２）回復率の測定
上記（１）で製造した就寝用掛け布団を前記のようにして１２折りして圧縮し、その後、開放して回復率を測定したところ９２％であった。また、この圧縮と開放とを５回繰り返した後の回復率も９２％で変化はなかった。尚、圧縮を継続する時間は前記のように７日間である。このように実施例１の就寝用掛け布団は十分な回復率を有しており、型崩れすることもなく、優れた使用感が長期間維持されることが期待される。
【図面の簡単な説明】
【００２２】
【図１】本考案の就寝用掛け布団を用いて就寝した場合の、就寝者と、掛け布団との様子を模式的に示す説明図である。
【図２】径の大きい繊維からなるわたが充填された従来の就寝用掛け布団を用いて就寝した場合の、就寝者と、掛け布団との様子を模式的に示す説明図である。
【図３】回復率を測定するため布団及び就寝用掛け布団を（ａ）、（ｂ）、（ｃ）と順に１２折りに折り畳んでいく様子を模式的に示す説明図である。
【図４】１２折りにされた布団及び就寝用掛け布団（ａ）と、これを所定の厚さまで圧縮した場合（ｂ）と、開放後、１５分経過して厚さが回復した様子（ｃ）を模式的に示す説明図である。
【符号の説明】
【００２３】
１１；就寝用掛け布団、１１１；折り畳み時の折線、１２；就寝用敷き布団、２；就寝者、３；布団と就寝者との間の空隙。
【図１】
0003115901.tif 000003
【図２】
0003115901.tif 000004
【図３】
0003115901.tif 000005
【図４】
0003115901.tif 000006